(57)【要約】  本発明の一実施形態による負極は、集電体及び前記集電体上に配置された負極活物質層を含む負極であって、前記負極活物質層は、第１粒子及び第２粒子を含んでなり、前記第１粒子は、人造黒鉛を含む第１コアと、前記第１コア上に配置され、前記人造黒鉛の酸化物を含む第１シェルとを含み、粒子形状分析器を介して測定された前記第１粒子の球形化度が０．９４から０．９８であり、前記第２粒子は、前記粒子形状分析器を介して測定された球形化度が０．７０から０．９２である人造黒鉛であり、前記第１粒子と前記第２粒子の重量比は１：１から１：９である。【特許請求の範囲】
【請求項１】
集電体及び前記集電体上に配置された負極活物質層を含む負極であって、
前記負極活物質層は、第１粒子及び第２粒子を含んでなり、
前記第１粒子は、人造黒鉛を含む第１コアと、前記第１コア上に配置され、前記人造黒鉛の酸化物を含む第１シェルとを含み、粒子形状分析器を介して測定された前記第１粒子の球形化度が０．９４から０．９８であり、
前記第２粒子は、前記粒子形状分析器を介して測定された球形化度が０．７０から０．９２である人造黒鉛であり、
前記第１粒子と前記第２粒子の重量比は１：１から１：９である、負極。
【請求項２】
前記第１粒子の平均粒径（Ｄ５０）は１０μｍから２５μｍである、請求項１に記載の負極。
【請求項３】
前記第１コアの平均粒径（Ｄ５０）は１０μｍから２０μｍである、請求項１に記載の負極。
【請求項４】
前記第１シェルの厚さは１ｎｍから２００ｎｍである、請求項１に記載の負極。
【請求項５】
前記第１粒子のタップ密度は０．９５ｇ／ｃｍ３から１．３ｇ／ｃｍ３である、請求項１に記載の負極。
【請求項６】
前記第２粒子の平均粒径（Ｄ５０）は１０μｍから２５μｍである、請求項１に記載の負極。
【請求項７】
前記第１粒子の全体重量に対し、酸素原子の含量が１２００ｍｇ／ｋｇから２５００ｍｇ／ｋｇである、請求項１に記載の負極。
【請求項８】
前記負極活物質層の全体重量に対し、前記第１粒子と前記第２粒子の全体重量は９５重量％から９９重量％である、請求項１に記載の負極。
【請求項９】
前記負極活物質層は第３粒子をさらに含み、
前記第３粒子は、
天然黒鉛を含む第２コアと、
前記第２コア上に配置され、前記天然黒鉛の酸化物を含む第２シェルとを含み、
前記粒子形状分析器を介して測定された球形化度が０．９４から０．９８である、請求項１に記載の負極。
【請求項１０】
前記第１粒子、前記第２粒子及び前記第３粒子の重量比は、１０から３０：４０から８０：１０から３０である、請求項９に記載の負極。
【請求項１１】
前記第３粒子の平均粒径（Ｄ５０）は７μｍから２５μｍである、請求項９に記載の負極。
【請求項１２】
前記第２コアの平均粒径（Ｄ５０）は５μｍから２５μｍである、請求項９に記載の負極。
【請求項１３】
前記第２シェルの厚さは１ｎｍから２００ｎｍである、請求項９に記載の負極。
【請求項１４】
前記第３粒子のタップ密度は１．０ｇ／ｃｍ３から１．２ｇ／ｃｍ３である、請求項９に記載の負極。
【請求項１５】
負極スラリーを準備する第１段階、及び前記負極スラリーを集電体上に塗布した後、乾燥する第２段階を含む負極の製造方法であって、
前記負極スラリーは、第１粒子及び第２粒子を含んでなり、
前記第１粒子は、人造黒鉛を含む第１コアと、前記第１コア上に配置され、前記人造黒鉛の酸化物を含む第１シェルとを含み、粒子形状分析器を介して測定された前記第１粒子の球形化度が０．９４から０．９８であり、
前記第２粒子は、前記粒子形状分析器を介して測定された球形化度が０．７０から０．９２である人造黒鉛であり、
前記第１粒子と前記第２粒子の重量比は１：１から１：９である負極の製造方法。
【発明の詳細な説明】
【技術分野】
【０００１】
［関連出願の相互参照］
本出願は、２０１６年１１月８日付で出願された韓国特許出願第１０−２０１６−０１４７９５０号に基づいた優先権の利益を主張し、当該韓国特許出願の文献に開示されている全ての内容は本明細書の一部として含まれる。
【０００２】
本発明は、負極及び該負極の製造方法に関し、具体的に前記負極は、球形化度が０．９４から０．９８である第１粒子と、球形化度が０．７０から０．９２である第２粒子とを含むことを特徴とする。
【背景技術】
【０００３】
化石燃料の使用の急激な増加によって代替エネルギーやクリーンエネルギーの使用に対する要求が増加しており、その一環として最も活発に研究されている分野が電気化学反応を用いた発電、蓄電の分野である。
【０００４】
現在、このような電気化学的エネルギーを用いる電気化学素子の代表的な例として二次電池を挙げることができ、さらに益々その使用領域が拡大されている傾向である。最近には、携帯用コンピューター、携帯用電話機、カメラ等の携帯用機器に対する技術の開発と需要の増加につれ、エネルギー源としての二次電池の需要が急激に増加しており、そのような二次電池のうち、高いエネルギー密度、すなわち、高容量のリチウム二次電池に対し多くの研究が行われてきて、また、商用化されて広く用いられている。
【０００５】
一般に二次電池は、正極、負極、電解質及び分離膜でなり、最初の充電によって正極活物質から出たリチウムイオンがカーボン粒子のような負極活物質内に挿入され、放電時に再び脱離される等の、両電極を往復しつつエネルギーを伝達する役割を担うため、充放電が可能となる。電極は集電体と活物質層を含んでなり、一般に活物質と集電体の間の接着力を高めるためにバインダー等の結着剤を用いる。
【０００６】
従来には、前記接着力をさらに高めるため、別途の添加剤を電極スラリーに追加するか、バインダーの比率を高める技術等が紹介されている。しかし、前記添加剤を追加するか、バインダーの含量を増加させる場合、活物質粒子の含量が減り容量が低下する問題がある。
【０００７】
したがって、電池の高容量を維持し、且つ、活物質と集電体の間の接着力が確保できる電極の開発が要求されている。
【先行技術文献】
【特許文献】
【０００８】
【特許文献１】韓国公開特許第１０−２００４−００５３４９２号公報
【発明の概要】
【発明が解決しようとする課題】
【０００９】
本発明が解決しようとする一課題は、負極活物質層と集電体の間の接着力（電極接着力）を改善させることができる負極及びその製造方法を提供することである。
【課題を解決するための手段】
【００１０】
本発明の一実施形態によれば、集電体及び前記集電体上に配置された負極活物質層を含む負極であって、前記負極活物質層は、第１粒子及び第２粒子を含んでなり、前記第１粒子は、人造黒鉛を含む第１コアと、前記第１コア上に配置され、前記人造黒鉛の酸化物を含む第１シェルとを含み、粒子形状分析器を介して測定された前記第１粒子の球形化度が０．９４から０．９８であり、前記第２粒子は、前記粒子形状分析器を介して測定された球形化度が０．７０から０．９２である人造黒鉛であり、前記第１粒子と前記第２粒子の重量比は１：１から１：９である負極が提供される。
【００１１】
本発明のまた他の実施形態によれば、負極スラリーを準備する段階（第１段階）、及び前記負極スラリーを集電体上に塗布した後、乾燥する段階（第２段階）を含む負極の製造方法であって、前記負極スラリーは、第１粒子及び第２粒子を含んでなり、前記第１粒子は、人造黒鉛を含む第１コアと、前記第１コア上に配置され、前記人造黒鉛の酸化物を含む第１シェルとを含み、粒子形状分析器を介して測定された前記第１粒子の球形化度が０．９４から０．９８であり、前記第２粒子は、前記粒子形状分析器を介して測定された球形化度が０．７０から０．９２である人造黒鉛であり、前記第１粒子と前記第２粒子の重量比は１：１から１：９である負極の製造方法が提供される。
【発明の効果】
【００１２】
本発明の一実施形態による負極は、相対的に高い球形化度を有して酸素の含量が高い第１粒子と、相対的に低い球形化度を有する第２粒子とを適した重量比で用いることにより、負極活物質層内の粒子等の充填が円滑に行われ得るので、電極接着力を向上させることができる。これによって、集電体から負極活物質層の粒子等が脱離されることが防止されるので、電極の製造工程が容易であり、製造された電池の性能を改善できる。
【発明を実施するための形態】
【００１３】
以下、本発明に対する理解を深めるため、本発明をより詳細に説明する。
【００１４】
本明細書及び特許請求の範囲に用いられた用語や単語は、通常的又は辞書的な意味に限定して解釈されてはならず、発明者は自身の発明を最善の方法によって説明するために、用語の概念を適宜定義することができるという原則に即し、本発明の技術的思想に適合する意味と概念として解釈されなければならない。
【００１５】
本明細書で用いられる用語は、単に例示的な実施形態等を説明するために用いられたものであって、本発明を限定しようとする意図ではない。単数の表現は、文脈上明白に異なる意味を有しない限り、複数の表現を含む。
【００１６】
本明細書において、「含む」、「備える」又は「有する」等の用語は、実施された特徴、数字、段階、構成要素又はこれらを組み合わせたものが存在することを指定しようとするものであって、一つ又はそれ以上の他の特徴や数字、段階、構成要素、又はこれらを組み合わせたもの等の存在又は付加の可能性を予め排除しないものとして理解されなければならない。
【００１７】
本発明の一実施形態による負極は、集電体及び前記集電体上に配置された負極活物質層を含む負極であって、前記負極活物質層は、第１粒子及び第２粒子を含んでなり、前記第１粒子は、人造黒鉛を含む第１コアと、前記第１コア上に配置され、前記人造黒鉛の酸化物を含む第１シェルとを含み、粒子形状分析器を介して測定された前記第１粒子の球形化度が０．９４から０．９８であり、前記第２粒子は、前記粒子形状分析器を介して測定された球形化度が０．７０から０．９２である人造黒鉛であり、前記第１粒子と前記第２粒子の重量比は１：１から１：９であってよい。
【００１８】
前記第１粒子は、第１コア及び第１シェルを含んでよい。
【００１９】
前記第１コアは、人造黒鉛であってよい。人造黒鉛はリチウム吸収能に優れるので、前記第１コアが人造黒鉛の場合、電池の充放電特性が向上され得る。
【００２０】
前記第１コアの平均粒径（Ｄ５０）は、１０μｍから２０μｍであってよく、具体的に１４μｍから１８μｍであってよい。前記第１コアの平均粒径（Ｄ５０）が１０μｍ未満の場合、電解液と負極活物質層の副反応が増加し、負極活物質層の比表面積の増加によって電極接着力が低下する問題がある。また、前記第１コアの平均粒径（Ｄ５０）が２０μｍ超過の場合、負極の出力性能が低下する問題がある。
【００２１】
前記第１コアの平均粒径（Ｄ５０）と係わって、本明細書における平均粒径（Ｄ５０）は、粒子の粒径分布の５０％基準での粒径と定義することができる。前記平均粒径（Ｄ５０）は、例えば、レーザー回折法（ｌａｓｅｒ  ｄｉｆｆｒａｃｔｉｏｎ  ｍｅｔｈｏｄ）を用いて測定できる。前記レーザー回折法は、一般にサブミクロン（ｓｕｂｍｉｃｒｏｎ）領域から数ｍｍ程度の粒径の測定が可能であり、高再現性及び高分解性の結果を得ることができる。
【００２２】
前記第１シェルは、前記第１コア上に配置されてよい。具体的に、前記第１シェルは、前記第１コアの表面の一部又は全部を覆ってよい。
【００２３】
前記第１シェルは、人造黒鉛の酸化物を含んでよい。前記人造黒鉛の酸化物は、人造黒鉛が酸化され生成された化合物であってよく、前記人造黒鉛の酸化物の酸素の含量は、人造黒鉛の酸素の含量より高くてよい。
【００２４】
前記第１シェルの厚さは、１ｎｍから２００ｎｍであってよく、具体的に２０ｎｍから１００ｎｍであってよい。前記第１シェルの厚さが１ｎｍ未満の場合、電極接着力が低い問題がある。また、前記第１シェルの厚さが２００ｎｍ超過の場合、過度な抵抗の増加によって電池の性能が低下する問題がある。
【００２５】
前記第１コアの平均粒径（Ｄ５０）と前記第１シェルの厚さは、透過電子顕微鏡（ＴＥＭ）で測定されてよいが、必ずしもこれに限定されるものではない。
【００２６】
粒子形状分析器を介して測定された前記第１粒子の球形化度は、０．９４から０．９８であってよく、具体的に０．９５から０．９６であってよい。前記球形化度は、前記第１粒子の長径対比短径を意味してよい。前記球形化度は、粒子形状分析器（ＱＩＣＰＩＣ‐ＬＩＸＥＬＬ、Ｓｙｍｐａｔｅｃ  ＧｍｂＨ）を介して測定されてよい。具体的に、粒子形状分析器を介して前記第１粒子等の球形化度の累積分布を導出した後、球形化度が大きい粒子等からの分布比率が５０％に該当する球形化度を前記第１粒子の球形化度と判断してよい。前記測定方法は、後述する第２粒子の球形化度及び第３粒子の球形化度の測定方法と同一であってよい。
【００２７】
前記第１粒子の製造過程において、球形化の工程が進められ、前記球形化度が導出されてよい。前記第１粒子の球形化度が０．９４未満の場合、前記第１粒子の過度に折れ曲がった表面によって電極接着力が低い問題が発生し得る。また、前記第１粒子の球形化度が０．９８超過の場合、高い球形化度を導出するために多い量の第１粒子が求められるので、製造収率が低くなる問題が発生し得る。
【００２８】
前記第１粒子の平均粒径（Ｄ５０）は、１０μｍから２５μｍであってよく、具体的に１５μｍから２０μｍであってよい。前記第１粒子の平均粒径（Ｄ５０）が１０μｍ未満の場合、電解液と負極活物質層の副反応が増加し、負極活物質層の比表面積の増加によって電極接着力が低下する問題が発生し得る。また、前記第１粒子の平均粒径（Ｄ５０）が２５μｍ超過の場合、負極の出力性能が低下する問題が発生し得る。
【００２９】
前記第１粒子のタップ密度（ｔａｐ  ｄｅｎｓｉｔｙ）は、０．９５ｇ／ｃｍ３から１．３ｇ／ｃｍ３であってよく、具体的に１．０ｇ／ｃｍ３から１．２ｇ／ｃｍ３であってよい。前記第１粒子のタップ密度が０．９５ｇ／ｃｍ３未満の場合、前記第１粒子の過度に折れ曲がった表面によって電極接着力が低い問題が発生し得る。また、前記第１粒子のタップ密度が１．３ｇ／ｃｍ３超過の場合、高いタップ密度を導出するために多い量の第１粒子が求められるので、製造収率が低くなる問題が発生し得る。前記タップ密度は、例えば、１００ｍｌのシリンダーに前記第１粒子を４０ｇ投入した後、１０００回タップした後の粉体充填密度を測定して導出されてよい。しかし、必ずしも前記方法に限定されるものではない。
【００３０】
前記第１粒子の全体重量に対して酸素原子の含量は、１２００ｍｇ／ｋｇから２５００ｍｇ／ｋｇであってよく、具体的に１５００ｍｇ／ｋｇから２０００ｍｇ／ｋｇであってよい。前記酸素原子の含量が１２００ｍｇ／ｋｇ未満の場合、電極接着力が低い問題が発生し得る。また、前記酸素原子の含量が２５００ｍｇ／ｋｇ超過の場合、抵抗の増加によって電池性能が低下する問題が発生し得る。前記酸素原子の含量は、元素分析法（Ｅｌｅｍｅｎｔａｌ  ａｎａｌｙｓｉｓ）で測定されてよく、具体的に、酸素窒素水素分析器（Ｏｘｙｇｅｎ  Ｎｉｔｒｏｇｅｎ  Ｈｙｄｒｏｇｅｎ  Ｄｅｔｅｒｍｉｎａｔｏｒ）又はＴＰＯ‐ＭＳ装備を介して測定されてよい。しかし、必ずしもこれに限定されるものではない。
【００３１】
前記第２粒子は人造黒鉛であってよい。人造黒鉛は、リチウム吸収能に優れるので、前記第２粒子が人造黒鉛の場合、電池の充放電特性が向上され得る。
【００３２】
一方、前記第２粒子は、前記粒子形状分析器を介して測定された球形化度が０．７０から０．９２であってよく、具体的に０．８から０．９であってよい。前記第２粒子の球形化度が０．７０未満の場合、第２粒子の表面が過度に折れ曲がった形状を有するので、電極接着力が低下し、これによって電極の製造が困難な問題が発生し得る。また、前記第２粒子の球形化度が０．９２超過の場合、高い球形化度を導出するために多い量の第２粒子が求められるので、製造収率が低くなる問題が発生し得る。
【００３３】
前記第２粒子の平均粒径（Ｄ５０）は、１０μｍから２５μｍであってよく、具体的に１５μｍから２０μｍであってよい。前記第２粒子の平均粒径（Ｄ５０）が１０μｍ未満の場合、電解液と負極活物質層の副反応が増加し、負極活物質層の比表面積の増加によって電極接着力が低下する問題が発生し得る。また、前記第２粒子の平均粒径（Ｄ５０）が２５μｍ超過の場合、負極の出力性能が低下する問題が発生し得る。前記第２粒子の平均粒径（Ｄ５０）の測定方法は、前記第１粒子の平均粒径（Ｄ５０）の測定方法と同一である。
【００３４】
前記負極活物質内で、前記第１粒子と前記第２粒子の重量比は、１：１から１：９であってよく、具体的に１：１から１：４であってよく、より具体的に１：１から１：３であってよい。前記重量比を満たす場合、電極接着力が向上され得る。
【００３５】
具体的に、前記重量比を外れて第１粒子又は第２粒子が過度に多く用いられれば、第１粒子等及び第２粒子等それぞれのモルホロジによって、負極活物質層内の空隙が過度に存在するようになる。また、前記第１粒子等及び前記第２粒子等の間の充填（ｐａｃｋｉｎｇ）が円滑に行われ得ないので、負極活物質層内の粒子等の間の接着力、負極活物質層と集電体の間の接着力が劣悪になり得る。一方、前記第１粒子と前記第２粒子が前記重量比のように適宜混合され用いられる時、相対的に球形に近い第１粒子と相対的に折れ曲がった表面を有する第２粒子との量が調節されるため、負極活物質層内の空隙が減り、前記第１粒子等及び前記第２粒子等が互いに円滑に噛み合った状態で存在し得る。したがって、電極接着力が向上され得る。
【００３６】
前記負極活物質層の全体重量に対して、前記第１粒子と前記第２粒子の全体重量は、９５重量％から９９重量％であってよく、具体的に９７重量％から９８重量％であってよい。
【００３７】
前記負極において、電極接着力は、４０ｇｆ／ｃｍから９０ｇｆ／ｃｍであってよく、具体的に４４ｇｆ／ｃｍから６５ｇｆ／ｃｍであってよい。前記電極接着力は、以下の方法で測定されてよい。前記負極を１０ｍｍ×１５０ｍｍに打抜き、２６ｍｍ×７６ｍｍのスライドガラスの中央部にテープを用いて固定させた後、ＵＴＭを用いて集電体を剥離しつつ１８０度の剥離強度を測定できる。これを５回以上行って測定された値の平均を求めることで、電極接着力を導出できる。
【００３８】
前記負極活物質層は導電材をさらに含んでよい。前記導電材は、当該電池に化学的変化を誘発することなく導電性を有するものであれば、特に制限されるものではなく、例えば、天然黒鉛や人造黒鉛等の黒鉛と、カーボンブラック、アセチレンブラック、ケッチェンブラック、チャンネルブラック、ファーネスブラック、ランプブラック、サーマルブラック等のカーボンブラックと、炭素繊維や金属繊維等の導電性繊維と、炭素ナノチューブ等の導電性チューブと、フルオロカーボン、アルミニウム、ニッケル粉末等の金属粉末と、酸化亜鉛、チタン酸カリウム等の導電性ウィスカーと、酸化チタン等の導電性金属酸化物と、ポリフェニレン誘導体等の導電性素材等が用いられてよい。
【００３９】
前記負極活物質層はバインダーをさらに含んでよい。前記バインダーは、ポリビニリデンフルオリド‐ヘキサフルオロプロピレンコポリマー（ＰＶＤＦ‐ｃｏ‐ＨＦＰ）、ポリビニリデンフルオリド（ｐｏｌｙｖｉｎｙｌｉｄｅｎｅｆｌｕｏｒｉｄｅ）、ポリアクリロニトリル（ｐｏｌｙａｃｒｙｌｏｎｉｔｒｉｌｅ）、ポリメチルメタクリレート（ｐｏｌｙｍｅｔｈｙｌｍｅｔｈａｃｒｙｌａｔｅ）、ポリビニルアルコール、カルボキシメチルセルロース（ＣＭＣ）、澱粉、ヒドロキシプロピルセルロース、再生セルロース、ポリビニルピロリドン、テトラフルオロエチレン、ポリエチレン、ポリプロピレン、ポリアクリル酸、エチレン‐プロピレン‐ジエンモノマー（ＥＰＤＭ）、スルホン化ＥＰＤＭ、スチレンブタジエンゴム（ＳＢＲ）、フッ素ゴム、ポリアクリル酸（ｐｏｌｙ  ａｃｒｙｌｉｃ  ａｃｉｄ）、及びこれらの水素がＬｉ、Ｎａ又はＣａ等で置換された高分子でなる群から選択される少なくとも何れか一つを含んでよく、また、これらの多様な共重合体を含んでよい。
【００４０】
本発明のまた他の実施形態による負極は、前述の一実施形態と類似するが、前記負極活物質層が第３粒子をさらに含んでよいという点で、前述の一実施形態と違いがある。よって、以下に相違点に対して説明する。
【００４１】
前記第３粒子は、第２コア及び第２シェルを含んでよい。
【００４２】
前記第２コアは天然黒鉛であってよい。天然黒鉛はリチウムの結合量が高いため、前記第２コアが天然黒鉛の場合、電池の容量が向上され得る。
【００４３】
前記第２コアの平均粒径（Ｄ５０）は、５μｍから２５μｍであってよく、具体的に９μｍから２０μｍであってよい。前記第２コアの平均粒径（Ｄ５０）が５μｍ未満の場合、電解液と負極活物質層の副反応が増加し、負極活物質層の比表面積の増加によって電極接着力が低下する問題が発生し得る。また、前記第２コアの平均粒径（Ｄ５０）が２５μｍ超過の場合、負極の出力性能が低下する問題が発生し得る。
【００４４】
前記第２シェルは、前記第２コア上に配置されてよい。具体的に、前記第２シェルは、前記第２コアの表面の一部又は全部を覆ってよい。
【００４５】
前記第２シェルは、天然黒鉛の酸化物を含んでよい。前記天然黒鉛の酸化物は、天然黒鉛が酸化され生成された化合物であってよく、前記天然黒鉛の酸化物の酸素の含量は、人造黒鉛の酸素の含量より高くてよい。
【００４６】
前記第２シェルの厚さは、１ｎｍから２００ｎｍであってよく、具体的に２０ｎｍから１００ｎｍであってよい。前記第２シェルの厚さが１ｎｍ未満の場合、電極接着力が過度に低いことがある。また、前記第２シェルの厚さが２００ｎｍ超過の場合、抵抗が過度に増加し電池性能が低下する問題が発生し得る。
【００４７】
一方、前記第３粒子は、粒子形状分析器を介して測定された球形化度が０．９４から０．９８であってよく、具体的に０．９６から０．９７であってよい。前記第３粒子の球形化度が０．９４未満の場合、電極接着力の改善の効果が微々であり得る。また、前記第３粒子の球形化度が０．９８超過の場合、高い球形化度を導出するために多い量の第３粒子が求められるので、製造収率が低くなる問題が発生し得る。
【００４８】
前記第３粒子の平均粒径（Ｄ５０）は、７μｍから２５μｍであってよく、具体的に１２μｍから２０μｍであってよい。前記第３粒子の平均粒径（Ｄ５０）が７μｍ未満の場合、電解液と負極活物質層の副反応が増加し、負極活物質層の比表面積の増加によって電極接着力が低下する問題が発生し得る。また、前記第３粒子の平均粒径（Ｄ５０）が２５μｍ超過の場合、負極の出力性能が低下する問題が発生し得る。
【００４９】
前記第３粒子のタップ密度（ｔａｐ  ｄｅｎｓｉｔｙ）は、１．０ｇ／ｃｍ３から１．２ｇ／ｃｍ３であってよく、具体的に１．０５ｇ／ｃｍ３から１．１５ｇ／ｃｍ３であってよい。前記第３粒子のタップ密度が１．０ｇ／ｃｍ３未満の場合、前記第３粒子の過度に折れ曲がった表面によって電極接着力が劣悪であり得る。また、前記第３粒子のタップ密度が１．２ｇ／ｃｍ３超過の場合、高いタップ密度を導出するために多い量の第３粒子が求められるので、製造収率が低くなる問題が発生し得る。前記タップ密度は、前記第１粒子のタップ密度の測定方法と同一の方法で測定されてよい。
【００５０】
前記第１粒子、前記第２粒子及び前記第３粒子の重量比は、１０から３０：４０から８０：１０から３０であってよく、具体的に、２０から２５：５０から６０：２０から２５であってよい。前記重量比が満たされる場合、活物質層内の粒子等の充填が円滑に行われるため、電極接着力がさらに改善され得る。
【００５１】
本発明のまた他の実施形態による負極の製造方法は、負極スラリーを準備する段階（第１段階）、及び前記負極スラリーを集電体上に塗布した後、乾燥する段階（第２段階）を含む負極の製造方法に関し、前記負極スラリーは、第１粒子及び第２粒子を含んでなり、前記第１粒子は、人造黒鉛を含む第１コアと、前記第１コア上に配置され、前記人造黒鉛の酸化物を含む第１シェルとを含み、粒子形状分析器を介して測定された前記第１粒子の球形化度が０．９４から０．９８であり、前記第２粒子は、前記粒子形状分析器を介して測定された球形化度が０．７０から０．９２である人造黒鉛であり、前記第１粒子と前記第２粒子の重量比は１：１から１：９であってよい。ここで、前記負極スラリーが含む第１粒子及び第２粒子は、前述の負極活物質層が含む前記第１粒子及び前記第２粒子と同一であってよい。
【００５２】
前記第１段階は、第１粒子及び第２粒子を溶媒に添加及び混合する段階（第１−１段階）を含んでよい。前記溶媒は、当該技術分野で一般に用いられる溶媒であってよく、具体的に蒸留水であってよい。前記第１−１段階において、前記第１粒子及び第２粒子とともにバインダーをさらに添加し混合してよい。または、前記第１−１段階において、前記第１粒子及び第２粒子とともに導電材及びバインダーをさらに添加し混合してもよい。前記導電材及びバインダーは、前述の負極活物質層が含み得る前記導電材及びバインダーと同一であってよい。
【００５３】
前記負極スラリーは、第３粒子をさらに含んでよい。具体的に、前記第１−１段階において、前記第１粒子及び第２粒子とともに、第３粒子を前記溶媒に添加及び混合してよい。ここで、前記負極スラリーが含む第３粒子は、前述の負極活物質層が含む前記第３粒子と同一であってよい。
【００５４】
本発明のまた他の実施形態による二次電池は、負極、正極、前記正極及び負極の間に介在されている分離膜、及び電解質を含んでよく、前記負極は、前述の実施形態のうち何れか一つによる負極であってよい。
【００５５】
分離膜としては、負極と正極を分離してリチウムイオンの移動通路を提供するもので、通常、二次電池で分離膜に用いられるものであれば特別な制限なく使用可能であり、特に、電解質のイオン移動に対して低抵抗であり、且つ、電解液の含湿能力に優れるものが好ましい。具体的には、多孔性高分子フィルム、例えば、エチレン単独重合体、プロピレン単独重合体、エチレン／ブテン共重合体、エチレン／ヘキセン共重合体及びエチレン／メタクリレート共重合体等のようなポリオレフィン系高分子で製造した多孔性高分子フィルム、又は、これらの２層以上の積層構造体が用いられてよい。また、通常の多孔性不織布、例えば、高融点の硝子繊維、ポリエチレンテレフタレート繊維等でなる不織布が用いられてもよい。また、耐熱性又は機械的強度の確保のために、セラミック成分又は高分子物質が含まれているコーティングされた分離膜が用いられてもよく、選択的に単層又は多層構造で用いられてよい。
【００５６】
前記電解質としては、リチウム二次電池の製造時に使用可能な有機系液体電解質、無機系液体電解質、固体高分子電解質、ゲル型高分子電解質、固体無機電解質、溶融型無機電解質等が挙げられ、これらに限定されるものではない。
【００５７】
具体的に、前記電解質は、非水系有機溶媒と金属塩を含んでよい。
【００５８】
前記非水系有機溶媒としては、例えば、Ｎ‐メチル‐２‐ピロリジノン、プロピレンカーボネート、エチレンカーボネート、ブチレンカーボネート、ジメチルカーボネート、ジエチルカーボネート、ガンマ‐ブチロラクトン、１，２‐ジメトキシエタン、テトラヒドロキシフラン（ｆｒａｎｃ）、２‐メチルテトラヒドロフラン、ジメチルスルホキシド、１，３‐ジオキソラン、ホルムアミド、ジメチルホルムアミド、ジオキソラン、アセトニトリル、ニトロメタン、ギ酸メチル、酢酸メチル、リン酸トリエステル、トリメトキシメタン、ジオキソラン誘導体、スルホラン、メチルスルホラン、１，３‐ジメチル‐２‐イミダゾリジノン、プロピレンカーボネート誘導体、テトラヒドロフラン誘導体、エーテル、プロピオン酸メチル、プロピオン酸エチル等の非プロトン性有機溶媒が用いられてよい。
【００５９】
特に、前記カーボネート系有機溶媒のうち、環状カーボネートであるエチレンカーボネート及びプロピレンカーボネートは、高粘度の有機溶媒として誘電率が高いためリチウム塩をよく解離させるので、好ましく用いられてよく、このような環状カーボネートにジメチルカーボネート及びジエチルカーボネートのような低粘度、低誘電率の線形カーボネートを適当な比率で混合して用いれば、高い電気伝導率を有する電解質を作製することができるので、より好ましく用いられてよい。
【００６０】
前記金属塩は、リチウム塩を用いてよく、前記リチウム塩は、前記非水電解液での溶解に好適な物質であって、例えば、前記リチウム塩の陰イオンとしては、Ｆ−、Ｃｌ−、Ｉ−、ＮＯ３−、Ｎ（ＣＮ）２−、ＢＦ４−、ＣｌＯ４−、ＰＦ６−、（ＣＦ３）２ＰＦ４−、（ＣＦ３）３ＰＦ３−、（ＣＦ３）４ＰＦ２−、（ＣＦ３）５ＰＦ−、（ＣＦ３）６Ｐ−、ＣＦ３ＳＯ３−、ＣＦ３ＣＦ２ＳＯ３−、（ＣＦ３ＳＯ２）２Ｎ−、（ＦＳＯ２）２Ｎ−、ＣＦ３ＣＦ２（ＣＦ３）２ＣＯ−、（ＣＦ３ＳＯ２）２ＣＨ−、（ＳＦ５）３Ｃ−、（ＣＦ３ＳＯ２）３Ｃ−、ＣＦ３（ＣＦ２）７ＳＯ３−、ＣＦ３ＣＯ２−、ＣＨ３ＣＯ２−、ＳＣＮ−及び（ＣＦ３ＣＦ２ＳＯ２）２Ｎ−でなる群から選択される一種を用いてよい。
【００６１】
前記電解質には、前記電解質の構成成分等の他にも、電池の寿命特性の向上、電池容量の減少の抑制、電池の放電容量の向上等を目的に、例えば、ジフルオロエチレンカーボネート等のようなハロアルキレンカーボネート系化合物、ピリジン、トリエチルホスファイト、トリエタノールアミン、環状エーテル、エチレンジアミン、ｎ‐グリム（ｇｌｙｍｅ）、ヘキサリン酸トリアミド、ニトロベンゼン誘導体、硫黄、キノンイミン染料、Ｎ‐置換オキサゾリジノン、Ｎ，Ｎ‐置換イミダゾリジン、エチレングリコールジアルキルエーテル、アンモニウム塩、ピロール、２‐メトキシエタノール又は三塩化アルミニウム等の添加剤が一種以上さらに含まれてもよい。
【００６２】
本発明の他の一実施形態によれば、前記二次電池を単位セルとして含む電池モジュール、及びこれを含む電池パックを提供する。前記電池モジュール及び電池パックは、高容量、高い律速特性及びサイクル特性を有する前記二次電池を含むので、電気自動車、ハイブリッド電気自動車、プラグインハイブリッド電気自動車及び電力保存用システムでなる群から選択される中大型デバイスの電源として利用されてよい。
【００６３】
以下、本発明に対する理解を深めるために好ましい実施例を提示する。ただし、下記実施例は、本記載を例示するだけのものであり、本記載の範疇及び技術思想の範囲内で多様な変更及び修正が可能であるのは当業者において明白なことであり、このような変形及び修正が特許請求の範囲に属するのは当然である。
【００６４】
［実施例及び比較例］
［製造例１：第１粒子の製造］
平均粒径（Ｄ５０）が７μｍである人造黒鉛をピッチバインダー（ｐｉｔｃｈ  ｂｉｎｄｅｒ）と共に混合した後、３０００℃で２時間熱処理することで、平均粒径（Ｄ５０）が１７μｍである２次粒子構造の人造黒鉛を製造した。その後、回転式球形化装備を用いて前記人造黒鉛を球形化させることで、予備粒子を製造した。
【００６５】
前記予備粒子を酸素雰囲気、４００℃、０．１ＭＰａの圧力、６０ｍ３／ｈの空気流量の条件で酸化処理することで、第１コアと第１シェルを含む第１粒子を製造した。
【００６６】
製造された第１粒子において、第１コアの平均粒径（Ｄ５０）が１６．８６μｍであり、第１シェルの厚さは７０ｎｍであった。第１コアの平均粒径（Ｄ５０）は粒度分析器（ＰＳＤ）で測定され、前記第１シェルの厚さは透過電子顕微鏡（ＴＥＭ）で測定された。また、粒子形状分析器を介して測定された、製造された第１粒子の球形化度は０．９６であった。
【００６７】
［製造例２：第２粒子の製造］
平均粒径（Ｄ５０）が７μｍである人造黒鉛をピッチバインダー（ｐｉｔｃｈ  ｂｉｎｄｅｒ）と共に混合した後、３０００℃で２時間熱処理することで、平均粒径（Ｄ５０）が１９μｍである２次粒子構造の第２粒子を製造した。また、粒子形状分析器を介して測定された、製造された第２粒子の球形化度は０．８９であった。
【００６８】
［製造例３：第３粒子の製造］
平均粒径（Ｄ５０）が７μｍである天然黒鉛をピッチバインダー（ｐｉｔｃｈ  ｂｉｎｄｅｒ）と共に混合した後、３０００℃で２時間熱処理することで、平均粒径（Ｄ５０）が１６μｍである２次粒子構造の天然黒鉛を製造した。その後、回転式球形化装備を用いて前記天然黒鉛を球形化させることで、予備粒子を製造した。
【００６９】
前記予備粒子を酸素雰囲気、４００℃、０．１ＭＰａの圧力、６０ｍ３／ｈの空気流量の条件で酸化処理することで、第２コアと第２シェルを含む第３粒子を製造した。
【００７０】
製造された第３粒子において、第２コアの平均粒径（Ｄ５０）が１５．８０μｍであり、第２シェルの厚さは１００ｎｍであった。第２コアの平均粒径（Ｄ５０）は粒度分析器（ＰＳＤ）で測定され、前記第２シェルの厚さは透過電子顕微鏡（ＴＥＭ）で測定された。また、粒子形状分析器を介して測定された、製造された第３粒子の球形化度は０．９７であった。
【００７１】
前記製造例１から３で製造された第１粒子、第２粒子及び第３粒子のそれぞれに対し、タップ密度、酸素原子の含量を測定して下記表１に示した。それぞれの測定方法は次の通りである。
【００７２】
［タップ密度］
前記第１粒子、第２粒子、第３粒子をそれぞれ１００ｍｌのシリンダーに４０ｇ投入した後、１０００回タップした後の粉体充填密度を測定した。
【００７３】
［酸素原子の含量］
ＯＮＨ８３５  Ａｎａｌｙｚｅｒ装備を用いて、前記第１粒子、第２粒子、第３粒子それぞれの試料２ｍｇに対し、酸素原子の含量を測定した。
【００７４】
【表１】
2019528559.tif 000002
【００７５】
［実施例１：負極の製造］
前記製造例１で製造された第１粒子１ｇ、及び前記製造例２で製造された第２粒子９ｇでなる活物質粒子、導電材としてカーボンブラック、バインダーとしてカルボキシメチルセルロース及びスチレンブタジエンゴム（ＳＢＲ）を９５．３：１．０：１．２：２．５の重量比で蒸留水に添加及び混合することで、混合物固形分４５％の負極スラリーを製造した。前記負極スラリーを厚さが２０μｍである銅集電体に２６０ｍｇ／２５ｃｍ２のローディングで塗布及び乾燥することで、予備電極を製造した。この際、循環される空気の温度は７０℃であった。次いで、予備電極を圧延（ｒｏｌｌ  ｐｒｅｓｓ）し、１３０℃の真空オーブンで１２時間乾燥させた後、１．４８７５ｃｍ２のコインセルサイズに打ち抜いて負極を製造した。
【００７６】
［実施例２：負極の製造］
実施例１の活物質粒子の代わりに、前記製造例１で製造された第１粒子３ｇ及び前記製造例２で製造された第２粒子７ｇでなる活物質粒子を用いたことを除いては、同一の方法で負極を製造した。
【００７７】
［実施例３：負極の製造］
実施例１の活物質粒子の代わりに、前記製造例１で製造された第１粒子２ｇ、前記製造例２で製造された第２粒子６ｇ、前記製造例３で製造された第３粒子２ｇでなる活物質粒子を用いたことを除いては、同一の方法で負極を製造した。
【００７８】
［比較例１：負極の製造］
実施例１の活物質粒子の代わりに、前記製造例１で製造された第１粒子１０ｇのみでなる活物質粒子を用いたことを除いては、同一の方法で負極を製造した。
【００７９】
［比較例２：負極の製造］
実施例１の活物質粒子の代わりに、前記製造例２で製造された第２粒子１０ｇのみでなる活物質粒子を用いたことを除いては、同一の方法で負極を製造した。
【００８０】
［比較例３：負極の製造］
実施例１の活物質粒子の代わりに、前記製造例１で製造された第１粒子７ｇ、及び前記製造例２で製造された第２粒子３ｇでなる活物質粒子を用いたことを除いては、同一の方法で負極を製造した。
【００８１】
［比較例４：負極の製造］
実施例１の活物質粒子の代わりに、前記製造例１で製造された第１粒子０．２ｇ、及び前記製造例２で製造された第２粒子９．８ｇでなる活物質粒子を用いたことを除いては、同一の方法で負極を製造した。
【００８２】
［実験例１：電極接着力の評価］
実施例１から３及び比較例１から４の負極それぞれに対し、前記負極を１０ｍｍ×１５０ｍｍに打ち抜き、２６ｍｍ×７６ｍｍのスライドガラスの中央部にテープを用いて固定させた後、ＵＴＭを用いて負極集電体を剥離しつつ１８０度の剥離強度を測定した。評価は、５個以上の剥離強度を測定し平均値で決めた。これを下記表２に示した。
【００８３】
［実験例２：サイクル特性の評価］
実施例１から３及び比較例１から４の負極それぞれに対し、２５℃で０．８Ｃの定電流（ＣＣ）で４．２５Ｖになるまで充電し、その後、定電圧（ＣＶ）で充電し、充電電流が０．００５Ｃ（ｃｕｔ‐ｏｆｆ  ｃｕｒｒｅｎｔ）になるまで１回目の充電を行った。以後、２０分間放置した後、０．８Ｃの定電流（ＣＣ）で２．５Ｖになるまで放電した。これを１から５０回のサイクルで繰り返して行い、容量維持率を評価し、その結果を下記表２に示した。
【００８４】
前記実験例１及び２の結果を下記表２に示した。
【００８５】
【表２】
2019528559.tif 000003
【００８６】
これによれば、第１粒子と第２粒子を１：９、１：２．３３で用いた実施例１及び実施例２の負極と、第１粒子、第２粒子及び第３粒子を１：３：１で用いた実施例３の負極との電極接着力が、１：１から１：９の範囲を外れた重量比を満たす比較例１から４の負極の電極接着力より高いことが分かる。さらに、実施例１から３の容量維持率も比較例１から４より高いことを確認できる。
【００８７】
さらに、第３粒子を適した含量で含んだ実施例３は、実施例１及び２に比べても電極接着力及び容量維持率が高いことを確認できる。
【国際調査報告】
2019528559.tif 000004
2019528559.tif 000005
2019528559.tif 000006
2019528559.tif 000007